(57)【特許請求の範囲】
【請求項１】
紙基材層の一面に、熱可塑性樹脂層を有するスキンパック用台紙であり、
前記紙基材層が、熱可塑性樹脂層に接する面から順に、紙基材層Ａ１と、接着剤層と、紙基材層Ａ２とからなる積層体であり、
紙基材層Ａ１を構成する紙基材において、原料パルプが広葉樹晒クラフトパルプ（ＬＢＫＰ）と針葉樹晒クラフトパルプ（ＮＢＫＰ）とを併用しており、広葉樹晒クラフトパルプ（ＬＢＫＰ）と針葉樹晒クラフトパルプ（ＮＢＫＰ）との質量比（ＬＢＫＰ／ＮＢＫＰ）が８０／２０〜９５／５であり、かつ、密度が０．８〜１．２ｇ／ｃｍ３であり、
紙基材層Ａ２を構成する紙基材において、原料パルプが広葉樹晒クラフトパルプ（ＬＢＫＰ）と針葉樹晒クラフトパルプ（ＮＢＫＰ）とを併用しており、広葉樹晒クラフトパルプ（ＬＢＫＰ）と針葉樹晒クラフトパルプ（ＮＢＫＰ）との質量比（ＬＢＫＰ／ＮＢＫＰ）が４５／５５〜５５／４５であり、かつ、密度が０．８０〜１．２ｇ／ｃｍ３であり、
前記接着剤層がポリオレフィン系樹脂を含み、
スキンパック用台紙の縦方向のテーバーこわさが５０〜１５０ｍＮ・ｍであり、横方向のテーバーこわさが２０〜８０ｍＮ・ｍである、スキンパック用台紙。
【請求項２】
紙基材層を構成する紙基材の坪量の合計が２３０〜１２００ｇ／ｍ２である、請求項１に記載のスキンパック用台紙。
【請求項３】
紙基材層Ａ１を構成する紙基材の坪量が、紙基材層Ａ２を構成する紙基材の坪量より大きい、請求項１又は２に記載のスキンパック用台紙。
【請求項４】
紙基材層Ａ１を構成する紙基材の坪量と紙基材層Ａ２を構成する紙基材の坪量との差が４０ｇ／ｍ２以上であり、紙基材層Ａ１を構成する紙基材の坪量が２８０〜４６０ｇ／ｍ２であり、紙基材層Ａ２を構成する紙基材の坪量が６０〜２４０ｇ／ｍ２である、請求項１〜３のいずれか１項に記載のスキンパック用台紙。
【請求項５】
収容物品と、請求項１〜４のいずれか１項に記載のスキンパック用台紙と、樹脂フィルムとを備え、前記収容物品が前記スキンパック用台紙と前記樹脂フィルムとの間に収容される、スキンパック包装体。
【発明の詳細な説明】
【技術分野】
【０００１】
本発明は、スキンパック用台紙に関する。
【背景技術】
【０００２】
スキンパックは、トレー上に食品を載せ、トレーと食品とをフィルム（スキンパックフィルム）により真空パックすることで、食品の鮮度保持を可能とする包装方法である。とくに精肉などの包装に用いた場合、ドリップ（保存時に食品から出る水分）を抑制できるため、賞味期限を延長でき、食品ロスを低減できる観点からも使用が進んでいる。
こうしたなか、印刷適性による意匠性や環境負荷の低減等を考慮し、ポリスチレンやポリプロピレンなどの樹脂トレーに替えて、紙基材による台紙上に食品を載せ、フィルムによりパックするスキンパックも開発されている。
【０００３】
たとえば、特許文献１には、スキンパックフィルムを良好に吸引してスキンパック包装体を製造することを目的として、特定の坪量を有するノンコート紙と、意匠印刷層と、水性エマルジョン感熱接着剤から形成されている接着剤層とを有し、特定の透気度を有するスキンパック用台紙が開示されている。
また、特許文献２には、被包装物を容易に取り出すことができるスキンパック包装体を提供することを目的として、台紙が基材と剥離層と接着層とを有し、スキンパックフィルムが前記接着層を介して基材に接着されている、スキンパック包装体が開示されている。
【先行技術文献】
【特許文献】
【０００４】
【特許文献１】特開２０１４−１７２６５９号公報
【特許文献２】特開２０１４−１８１０７５号公報
【発明の概要】
【発明が解決しようとする課題】
【０００５】
紙基材を用いたスキンパック用台紙は、食品と接触したときの劣化防止やスキンパックフィルムとの接着性の観点から、紙基材上に樹脂層を設けた積層構造を有する。しかしながら、紙と樹脂の性質の違いから、とくに高温多湿や温度変化の激しい環境等の過酷な条件下では、カールが生じることがある。カールが生じるとスキンパックフィルムによる包装が困難になるという問題があり、また、仮に包装できたとしても、スキンパックフィルムとの接着不良や意匠性の悪化という問題がある。さらに、紙基材を用いたスキンパック用台紙は、用途に合わせた形状に打ち抜く必要があるが、その際、切断面付近の台紙の変形やバリの発生、また紙粉が発生するという問題もある。そのため、カールを抑制でき、かつ、打ち抜き加工性にも優れる、スキンパック用台紙が求められていた。
そこで、本発明は、高温多湿環境等過酷な条件下でもカールの発生が低減され、かつ、打ち抜き加工性にも優れる、スキンパック用台紙を提供することを課題とする。
【課題を解決するための手段】
【０００６】
本発明者等は、鋭意検討の結果、紙基材の一面に熱可塑性樹脂層を有するスキンパック用台紙のこわさ、すなわち剛度を特定の範囲とすることで、前記課題が解決されることを見出した。
すなわち、本発明は、以下の＜１＞〜＜７＞に関する。
＜１＞  紙基材層の一面に、熱可塑性樹脂層を有し、縦方向のテーバーこわさが５０〜１５０ｍＮ・ｍであり、横方向のテーバーこわさが２０〜８０ｍＮ・ｍである、スキンパック用台紙。
＜２＞  紙基材層を構成する紙基材の坪量の合計が２３０〜１２００ｇ／ｍ2である、＜１＞に記載のスキンパック用台紙。
＜３＞  紙基材層が、熱可塑性樹脂層に接する面から順に、紙基材層Ａ１と、接着剤層と、紙基材層Ａ２とからなる積層体である、＜１＞または＜２＞に記載のスキンパック用台紙。
＜４＞  紙基材層Ａ１を構成する紙基材の坪量が、紙基材層Ａ２を構成する紙基材の坪量より大きい、＜３＞に記載のスキンパック用台紙。
＜５＞  紙基材層Ａ１を構成する紙基材の坪量と紙基材層Ａ２を構成する紙基材の坪量との差が４０ｇ／ｍ2以上である、＜４＞に記載のスキンパック用台紙。
＜６＞  紙基材層を構成する紙基材の原料パルプがクラフトパルプである、＜１＞〜＜５＞のいずれかに記載のスキンパック用台紙。
＜７＞  収容物品と、＜１＞〜＜６＞のいずれかに記載のスキンパック用台紙と、樹脂フィルムとを備え、前記収容物品が前記スキンパック用台紙と前記樹脂フィルムとの間に収容される、スキンパック包装体。
【発明の効果】
【０００７】
本発明によれば、高温多湿環境等過酷な条件下でもカールの発生が低減され、かつ、打ち抜き加工性にも優れる、スキンパック用台紙を提供することができる。
【図面の簡単な説明】
【０００８】
【図１】図１は、紙基材層が、２層の紙基材層を含む場合の本発明のスキンパック用台紙の実施形態の一例である。
【発明を実施するための形態】
【０００９】
［スキンパック用台紙］
本発明のスキンパック用台紙は、紙基材層の一面に、熱可塑性樹脂層を有し、縦方向のテーバーこわさが５０〜１５０ｍＮ・ｍであり、横方向のテーバーこわさが２０〜８０ｍＮ・ｍである。
前記縦方向のテーバーこわさおよび横方向のテーバーこわさは、ＪＩＳ  Ｐ  ８１２５：２０００に準拠して測定することによって得られる。すなわち、本発明のスキンパック用台紙は、紙基材層の一面に、熱可塑性樹脂層を有し、ＪＩＳ  Ｐ  ８１２５：２０００に準拠して測定された縦方向のテーバーこわさが５０〜１５０ｍＮ・ｍであり、ＪＩＳ  Ｐ  ８１２５：２０００に準拠して測定された横方向のテーバーこわさが２０〜８０ｍＮ・ｍである。
縦方向のテーバーこわさは、所望のカール抑制と打ち抜き加工性が得られる観点から、５０〜１５０ｍＮ・ｍであり、好ましくは６０〜１４０ｍＮ・ｍであり、より好ましくは８０〜１３０ｍＮ・ｍであり、さらに好ましくは９０〜１２０ｍＮ・ｍである。
横方向のテーバーこわさは、所望のカール抑制と打ち抜き加工性が得られる観点から、２０〜８０ｍＮ・ｍであり、好ましくは３０〜７５ｍＮ・ｍであり、より好ましくは３５〜７０ｍＮ・ｍであり、さらに好ましくは４０〜６０ｍＮ・ｍである。
テーバーこわさが前記範囲内であることによって、高温多湿環境等過酷な条件下でもカールの発生が低減され、かつ、打ち抜き加工性にも優れる理由は次のように考えられる。比較的剛性の高い紙を用いるとカールは生じにくい傾向がある。しかしながら、打ち抜き加工で台紙を製造する場合、剛性が高すぎると切断面付近の変形などの問題や紙粉の発生が顕著になる傾向が高い。台紙のテーバーこわさを調整することで、これらの性能が両立できるものと考えられる。
前記縦方向のテーバーこわさおよび横方向のテーバーこわさは、前記のようにＪＩＳ  Ｐ  ８１２５：２０００に準拠して測定することによって得られるが、具体的には、実施例に記載の方法によって得ることができる。
【００１０】
＜紙基材層＞
本発明のスキンパック用台紙に用いられる紙基材層は、１層の紙基材層のみからなるものでもよく、複数の紙基材層を含むものでもよい。紙基材層は、１層の紙基材層のみからなるもの、または２層の紙基材層を含むものが好ましく、２層の紙基材層を含むものがより好ましい。
紙基材層が２層の紙基材層を含む場合、紙基材層は、熱可塑性樹脂層に接する面から順に、紙基材層Ａ１と、接着剤層と、紙基材層Ａ２とからなる積層体であることがさらに好ましい。
【００１１】
（紙基材層Ａ１）
前述の通り、紙基材層が２層の紙基材層を含む場合、紙基材層は、熱可塑性樹脂層に接する面から順に、紙基材層Ａ１と、接着剤層と、紙基材層Ａ２とからなる積層体であることが好ましい。
図１に紙基材層が２層の紙基材層を含む場合の本発明のスキンパック用台紙の好適な実施形態の一例を示す。
紙基材層Ａ１は、熱可塑性樹脂層に接する面を有する。
紙基材層Ａ１は、紙である紙基材から構成される。紙基材層Ａ１を構成する紙基材は、一般的に用いられている紙であればとくに限定されず、植物由来のパルプを主成分とする紙であることが好ましく、木材パルプを主成分とする紙であることがより好ましい。
具体的には、クラフト紙、上質紙、（白）板紙、紙器用原紙、ミルクカートン原紙、カップ原紙、ライナー紙、塗工紙、片艶紙、グラシン紙、グラファン紙等が挙げられ、これらのなかでもクラフト紙、上質紙、（白）板紙、紙器用原紙、カップ原紙、片艶紙が好ましく、剛性の面から、（白）板紙の中では高級板紙、特殊板紙、カップ原紙、クラフト紙がより好ましい。クラフト紙は、晒クラフト紙、未晒クラフト紙および片艶晒クラフト紙が挙げられ、印刷適性や衛生面から、晒クラフト紙および片艶晒クラフト紙が好ましい。
【００１２】
紙基材層Ａ１を構成する紙基材の坪量は、好ましくは２００〜８００ｇ／ｍ2であり、より好ましくは２００〜７００ｇ／ｍ2であり、さらに好ましくは２００〜５００ｇ／ｍ2であり、よりさらに好ましくは３００〜５００ｇ／ｍ2である。
紙基材層Ａ１を構成する紙基材の密度は、成形加工性の観点から、好ましくは０．５〜１．２ｇ／ｃｍ3であり、より好ましくは０．６〜１．０ｇ／ｃｍ3であり、さらに好ましくは０．７〜０．９ｇ／ｃｍ3であり、よりさらに好ましくは０．８〜０．９ｇ／ｃｍ3である。
紙基材層Ａ１の厚さは、好ましくは２００〜１０００μｍであり、より好ましくは２５０〜１０００μｍであり、さらに好ましくは３００〜７００μｍであり、よりさらに好ましくは３００〜５００μｍである。
【００１３】
紙基材層Ａ１を構成する紙基材は、単層構成でもよく、２以上の層からなる多層構成でもよいが、各層の原料配合や坪量、抄造条件等を任意に調整できる観点から多層構成であることが好ましい。多層構成からなる紙の場合、紙基材層Ａ１を構成する紙基材の層数は、好ましくは２〜１０であり、より好ましくは４〜９であり、さらに好ましくは４〜８であり、よりさらに好ましくは４〜６である。
【００１４】
紙基材層Ａ１を構成する紙基材の原料パルプは、前述の通り、木材パルプが好ましく、クラフトパルプが好ましい。
クラフトパルプは、原料の違いから、広葉樹クラフトパルプ（ＬＫＰ）および針葉樹クラフトパルプ（ＮＫＰ）が挙げられる。
また、処理状態の違いから、晒クラフトパルプ（ＢＫＰ）、未晒クラフトパルプ（ＵＫＰ）および酸素漂白クラフトパルプ（ＯＫＰ）が挙げられ、印刷適正の観点から、晒クラフトパルプ（ＢＫＰ）が好ましい。
これらの中でも、原料パルプとしては、広葉樹クラフトパルプ（ＬＫＰ）、針葉樹クラフトパルプ（ＮＫＰ）が好ましく、広葉樹クラフトパルプ（ＬＫＰ）と針葉樹クラフトパルプ（ＮＫＰ）とを併用することがより好ましい。広葉樹クラフトパルプ（ＬＫＰ）と針葉樹クラフトパルプ（ＮＫＰ）とを併用した場合の質量比（ＬＫＰ／ＮＫＰ）は、一般的な紙に用いられる比率であればとくに制限なく、１／９９〜９９／１が好ましく、２０／８０〜９９／１がより好ましく、３０／７０〜９９／１がさらに好ましく、７０／３０〜９９／１がよりさらに好ましく、８０／２０〜９５／５がよりさらに好ましい。
また、広葉樹クラフトパルプ（ＬＫＰ）としては、広葉樹晒クラフトパルプ（ＬＢＫＰ）が好ましく、針葉樹クラフトパルプ（ＮＫＰ）としては、針葉樹晒クラフトパルプ（ＮＢＫＰ）が好ましい。
【００１５】
紙基材層Ａ１を構成する紙基材の原料パルプのＪＩＳ  Ｐ８１２１：２０１２に準じて測定した離解フリーネス（濾水度）は、８００ｍＬ以下とすることが好ましく、６００ｍＬ以下がより好ましく、５００ｍＬ以下がさらに好ましい。下限としては１００ｍＬ以上とすることが好ましく、２００ｍＬ以上がより好ましい。ここで、離解フリーネスとは、抄紙後の紙をＪＩＳ  Ｐ８２２０−１に準拠して離解したパルプを、ＪＩＳ  Ｐ８１２１：２０１２に準拠して測定したカナダ標準濾水度（Ｃａｎａｄｉａｎ  ｓｔａｎｄａｒｄ  ｆｒｅｅｎｅｓｓ）のことである。離解フリーネスを調整するためにパルプを叩解する方法は、公知の方法を使用することができる。
【００１６】
紙基材層Ａ１を構成する紙基材のサイズ度は、とくに限定されないが、ＪＩＳ  Ｐ８１２２：２００４に準ずるステキヒトサイズ度を１秒以上とすることが好ましい。紙基材層Ａ１を構成する紙基材のサイズ度は、内添サイズ剤の種類や含有量、パルプの種類、平滑化処理等によって制御することができる。
内添サイズ剤としては、ロジン系、アルキルケテンダイマー系、アルケニル無水コハク酸系、スチレン−アクリル系、高級脂肪酸系、石油樹脂系等が挙げられる。内添サイズ剤の含有量は、紙基材層Ａ１を構成する紙基材の原料パルプ１００質量部に対して３質量部以下が好ましい。
【００１７】
紙基材層Ａ１を構成する紙基材には、内添サイズ剤以外に、公知のその他の内添剤を添加してもよい。内添剤としては、填料、紙力増強剤、歩留り向上剤、ｐＨ調整剤、濾水性向上剤、耐水化剤、柔軟剤、帯電防止剤、消泡剤、スライムコントロール剤、染料・顔料等が挙げられる。
填料としては、二酸化チタン、カオリン、タルク、炭酸カルシウム等が挙げられる。
【００１８】
紙基材層Ａ１を構成する紙基材の抄紙においては、公知の湿式抄紙機を適宜選択して使用することができる。
抄紙機としては、長網抄紙機、ギャップフォーマー型抄紙機、円網式抄紙機、短網式抄紙機等が挙げられる。
抄紙機によって形成された紙層は、たとえば、フェルトにて搬送し、ドライヤーで乾燥させることが好ましい。ドライヤー乾燥前にプレドライヤーとして、多段式シリンダードライヤーを使用してもよい。
【００１９】
また、前記のようにして得られた紙基材に、カレンダーによる表面処理を施して厚さやプロファイルの均一化を図ってもよい。カレンダー処理としては公知のカレンダー処理機を適宜選択して使用することができる。
紙基材層Ａ１を構成する紙基材は、王研式平滑度が５秒以上であることが好ましく、１０〜１０００秒がより好ましい。また、印刷適性の観点から、紙基材は、７５°光沢度が５％以上であることが好ましく、１０〜７０％がより好ましい。
【００２０】
（紙基材層Ａ２）
紙基材層Ａ２は、本発明のスキンパック用台紙およびスキンパック包装体の裏面を形成する紙基材層である。紙基材層Ａ２は、紙である紙基材から構成される。紙基材層Ａ２を構成する紙基材は、一般的に用いられている紙であればとくに限定されず、植物由来のパルプを主成分とする紙であることが好ましく、木材パルプを主成分とする紙であることがより好ましい。また、機械的離解作用により水中で分散しやすいパルプを主成分とする紙であることが好ましい。
具体的には、クラフト紙、上質紙、（白）板紙、紙器用原紙、ミルクカートン原紙、カップ原紙、ライナー紙、塗工紙、片艶紙、グラシン紙、グラファン紙等が挙げられ、これらのなかでもクラフト紙、上質紙、（白）板紙、紙器用原紙、カップ原紙、片艶紙が好ましく、剛性の面から、（白）板紙の中では高級板紙、特殊板紙、カップ原紙、クラフト紙がより好ましい。クラフト紙は、晒クラフト紙、未晒クラフト紙および片艶晒クラフト紙が挙げられ、印刷適性や衛生面から、晒クラフト紙および片艶晒クラフト紙が好ましい。
【００２１】
紙基材層Ａ２を構成する紙基材の坪量は、好ましくは３０〜４００ｇ／ｍ2であり、より好ましくは３０〜３００ｇ／ｍ2であり、さらに好ましくは４０〜２００ｇ／ｍ2であり、よりさらに好ましくは７０〜２００ｇ／ｍ2である。
【００２２】
ここで、紙基材層Ａ１を構成する紙基材の坪量と紙基材層Ａ２を構成する紙基材の坪量の合計は、好ましくは２３０〜１２００ｇ／ｍ2であり、より好ましくは３７０〜９００ｇ／ｍ2であり、さらに好ましくは４００〜８００ｇ／ｍ2であり、よりさらに好ましくは４５０〜７００ｇ／ｍ2であり、よりさらに好ましくは５００〜６５０ｇ／ｍ2である。
また、紙基材層Ａ１を構成する紙基材の坪量は、紙基材層Ａ２を構成する紙基材の坪量より大きいことが好ましい。紙基材層Ａ１を構成する紙基材の坪量を、紙基材層Ａ２を構成する紙基材の坪量より大きくすることで、カールを効果的に抑制することができ、打ち抜き加工性も良好となるため、好ましい。
紙基材層Ａ１を構成する紙基材の坪量と紙基材層Ａ２を構成する紙基材の坪量の差は、好ましくは４０ｇ／ｍ2以上であり、より好ましくは１００ｇ／ｍ2以上であり、さらに好ましくは２５０ｇ／ｍ2以上であり、よりさらに好ましくは３５０ｇ／ｍ2以上である。上限はとくに制限はないが、好ましくは７００ｇ／ｍ2以下であり、より好ましくは６００ｇ／ｍ2以下である。
【００２３】
紙基材層Ａ２を構成する紙基材の密度は、成形加工性の観点から、好ましくは０．５〜１．２ｇ／ｃｍ3であり、より好ましくは０．６〜１．０ｇ／ｃｍ3であり、さらに好ましくは０．６〜０．９ｇ／ｃｍ3であり、よりさらに好ましくは０．７〜０．９ｇ／ｃｍ3である。
紙基材層Ａ２の厚さは、好ましくは３０〜１０００μｍであり、より好ましくは５０〜４００μｍであり、さらに好ましくは７０〜２５０μｍであり、よりさらに好ましくは１００〜２５０μｍである。
【００２４】
紙基材層Ａ２を構成する紙基材は、単層構成でもよく、２以上の層からなる多層構成でもよいが単層構成であることが好ましい。紙基材層Ａ２を構成する紙基材の層数は、好ましくは１〜１０であり、より好ましくは１〜９であり、さらに好ましくは１〜５であり、よりさらに好ましくは１〜３である。
【００２５】
紙基材層Ａ２を構成する紙基材の原料パルプは、前述の通り、木材パルプが好ましく、クラフトパルプが好ましい。
クラフトパルプは、原料の違いから、広葉樹クラフトパルプ（ＬＫＰ）および針葉樹クラフトパルプ（ＮＫＰ）が挙げられる。
また、処理状態の違いから、晒クラフトパルプ（ＢＫＰ）、未晒クラフトパルプ（ＵＫＰ）および酸素漂白クラフトパルプ（ＯＫＰ）が挙げられ、印刷適正の観点から、晒クラフトパルプ（ＢＫＰ）が好ましい。
これらの中でも、原料パルプとしては、広葉樹クラフトパルプ（ＬＫＰ）、針葉樹クラフトパルプ（ＮＫＰ）が好ましく、広葉樹クラフトパルプ（ＬＫＰ）と針葉樹クラフトパルプ（ＮＫＰ）とを併用することがより好ましい。広葉樹クラフトパルプ（ＬＫＰ）と針葉樹クラフトパルプ（ＮＫＰ）とを併用した場合の質量比（ＬＫＰ／ＮＫＰ）は、一般的な紙に用いられる比率であればとくに制限なく、１／９９〜９９／１が好ましく、２０／８０〜８０／２０がより好ましく、４０／６０〜６０／４０が更に好ましい。
また、広葉樹クラフトパルプ（ＬＫＰ）としては、広葉樹晒クラフトパルプ（ＬＢＫＰ）が好ましく、針葉樹クラフトパルプ（ＮＫＰ）としては、針葉樹晒クラフトパルプ（ＮＢＫＰ）が好ましい。
【００２６】
紙基材層Ａ２を構成する紙基材の原料パルプのＪＩＳ  Ｐ８１２１：２０１２に準じて測定した離解フリーネス（濾水度）は、８００ｍＬ以下とすることが好ましく、７００ｍＬ以下がより好ましく、６００ｍＬ以下がさらに好ましい。下限としては１００ｍＬ以上とすることが好ましく、２００ｍＬ以上がより好ましい。ここで、離解フリーネスとは、抄紙後の紙をＪＩＳ  Ｐ８２２０−１に準拠して離解したパルプを、ＪＩＳ  Ｐ８１２１：２０１２に準拠して測定したカナダ標準濾水度（Ｃａｎａｄｉａｎ  ｓｔａｎｄａｒｄ  ｆｒｅｅｎｅｓｓ）のことである。離解フリーネスを調整するためにパルプを叩解する方法は、公知の方法を使用することができる。
【００２７】
紙基材層Ａ２を構成する紙基材のサイズ度は、とくに限定されないが、ＪＩＳ  Ｐ８１２２：２００４に準ずるステキヒトサイズ度を１秒以上とすることが好ましい。紙基材層Ａ２を構成する紙基材のサイズ度は、内添サイズ剤の種類や含有量、パルプの種類、平滑化処理等によって制御することができる。
内添サイズ剤としては、ロジン系、アルキルケテンダイマー系、アルケニル無水コハク酸系、スチレン−アクリル系、高級脂肪酸系、石油樹脂系等が挙げられる。内添サイズ剤の含有量は、紙基材層Ａ２を構成する紙基材の原料パルプ１００質量部に対して３質量部以下が好ましい。
【００２８】
紙基材層Ａ２を構成する紙基材には、内添サイズ剤以外に、公知のその他の内添剤を添加してもよい。内添剤としては、填料、紙力増強剤、歩留り向上剤、ｐＨ調整剤、濾水性向上剤、耐水化剤、柔軟剤、帯電防止剤、消泡剤、スライムコントロール剤、染料・顔料等が挙げられる。
填料としては、二酸化チタン、カオリン、タルク、炭酸カルシウム等が挙げられる。
【００２９】
紙基材層Ａ２を構成する紙基材の抄紙においては、公知の湿式抄紙機を適宜選択して使用することができる。
抄紙機としては、長網抄紙機、ギャップフォーマー型抄紙機、円網式抄紙機、短網式抄紙機等が挙げられる。
抄紙機によって形成された紙層は、たとえば、フェルトにて搬送し、ドライヤーで乾燥させることが好ましい。ドライヤー乾燥前にプレドライヤーとして、多段式シリンダードライヤーを使用してもよい。
【００３０】
また、前記のようにして得られた紙基材に、カレンダーによる表面処理を施して厚さやプロファイルの均一化を図ってもよい。カレンダー処理としては公知のカレンダー処理機を適宜選択して使用することができる。
紙基材層Ａ２を構成する紙基材は、王研式平滑度が５秒以上であることが好ましく、１０〜１０００秒がより好ましい。また、印刷適性の観点から、紙基材は、７５°光沢度が５％以上であることが好ましく、１０〜７０％がより好ましい。
【００３１】
（接着剤層）
接着剤層は、紙基材層Ａ１と紙基材層Ａ２とを接着するために用いられる。
接着剤層は、接着性を有する材料からなる層であればよいが、熱可塑性樹脂を含むことが好ましい。熱可塑性樹脂を用いることで、少なくとも一方の紙基材上に加熱溶融した樹脂をコーティングし、もう一方の紙基材を貼合することにより、容易に積層体である紙基材層を得ることができる。
【００３２】
接着剤層は、熱可塑性樹脂を含むことが好ましく、ポリオレフィン系樹脂、ポリエステル系樹脂、ポリ乳酸、スチレン系樹脂、およびアクリル系樹脂からなる群より選ばれる少なくとも１つを含むことがより好ましく、ポリオレフィン系樹脂を含むことがさらに好ましい。
ポリオレフィン系樹脂としては、ポリエチレン（ＬＤＰＥ、ＭＤＰＥ、ＨＤＰＥ、ＬＬＤＰＥ等）、ポリプロピレン、ポリメチルペンテン等が挙げられ、なかでもポリエチレンが好ましく、ＬＤＰＥ（低密度ポリエチレン）およびＭＤＰＥ（中密度ポリエチレン）がより好ましく、ＬＤＰＥがさらに好ましい。
接着剤層は、単一の樹脂の単層で形成してもよいし、複数の樹脂を混合して単層で形成してもよいし、同種や異種の樹脂からなる複数の層として形成してもよい。
【００３３】
接着剤層の厚さは、とくに限定されないが、成形加工適性の点から、好ましくは１０〜５０μｍであり、より好ましくは１０〜３０μｍである。
【００３４】
（紙基材層の特性）
紙基材層は、前述の通り、２層の紙基材層を含むもの（たとえば、紙基材層Ａ１と紙基材層Ａ２）が好ましいが、１層の紙基材層のみからなるものでもよく、３層以上の紙基材層を含むものでもよい。
紙基材層が３層以上の紙基材層を含む場合、それらの各紙基材どうしを接着する接着剤層は、前記接着層と同様のものを用いることが好ましい。
以下に、紙基材層に含まれる紙基材層の層数に関わらず、紙基材層の特性について説明する。なお、下記の特性は、紙基材層が１層の紙基材層のみからなる場合はそのものの特性を指す。紙基材層が２層以上の紙基材層を含む積層体である紙基材層であって、各紙基材層間に接着剤層等を含む場合には、接着剤層等を除いた、各紙基材層の特性である。坪量および層数は紙基材層全体の合計であり、密度、広葉樹クラフトパルプ（ＬＫＰ）と針葉樹クラフトパルプ（ＮＫＰ）とを併用した場合の質量比、および離解フリーネス（濾水度）は各紙基材層の平均値である。
【００３５】
紙基材層は、紙である紙基材から構成される。紙基材層を構成する紙基材は、一般的に用いられている紙であればとくに限定されず、植物由来のパルプを主成分とする紙であることが好ましく、木材パルプを主成分とする紙であることがより好ましい。
具体的には、クラフト紙、上質紙、（白）板紙、紙器用原紙、ミルクカートン原紙、カップ原紙、ライナー紙、塗工紙、片艶紙、グラシン紙、グラファン紙等が挙げられ、これらのなかでもクラフト紙、上質紙、（白）板紙、紙器用原紙、カップ原紙、片艶紙が好ましく、剛性の面から、（白）板紙の中では高級板紙、特殊板紙、カップ原紙、クラフト紙がより好ましい。クラフト紙は、晒クラフト紙、未晒クラフト紙および片艶晒クラフト紙が挙げられ、印刷適性や衛生面から、晒クラフト紙および片艶晒クラフト紙が好ましい。
【００３６】
紙基材層を構成する紙基材の坪量の合計は、好ましくは２３０〜１２００ｇ／ｍ2であり、より好ましくは３７０〜９００ｇ／ｍ2であり、さらに好ましくは４００〜８００ｇ／ｍ2であり、よりさらに好ましくは４５０〜７００ｇ／ｍ2であり、よりさらに好ましくは５００〜６５０ｇ／ｍ2である。
紙基材層の坪量は、好ましくは２３０〜１２００ｇ／ｍ2であり、より好ましくは３７０〜９００ｇ／ｍ2であり、さらに好ましくは４００〜８００ｇ／ｍ2であり、よりさらに好ましくは４５０〜７００ｇ／ｍ2であり、よりさらに好ましくは５００〜６５０ｇ／ｍ2である。ここで、紙基材層の坪量とは、紙基材層間に接着剤層等を含む場合には、接着剤層等を含む紙基材層全体の坪量をいう。
【００３７】
紙基材層を構成する紙基材の密度は、成形加工性の観点から、好ましくは０．５〜１．２ｇ／ｃｍ3であり、より好ましくは０．６〜１．０ｇ／ｃｍ3であり、さらに好ましくは０．７〜０．９ｇ／ｃｍ3であり、よりさらに好ましくは０．８〜０．９ｇ／ｃｍ3である。
紙基材層の厚さは、好ましくは３００〜１４００μｍであり、より好ましくは３７０〜９５０μｍであり、さらに好ましくは４００〜７５０μｍであり、よりさらに好ましくは５００〜７５０μｍである。
【００３８】
紙基材層を構成する紙基材は、単層構成でもよく、２以上の層からなる多層構成でもよいが、各層の原料配合や坪量、抄造条件等を任意に調整できる観点から多層構成であることが好ましい。多層構成からなる紙の場合、紙基材層を構成する紙基材の層数は、好ましくは２〜１０であり、より好ましくは４〜９であり、さらに好ましくは４〜８であり、よりさらに好ましくは４〜６である。
【００３９】
紙基材層を構成する紙基材の原料パルプは、前述の通り、木材パルプが好ましく、クラフトパルプが好ましい。
クラフトパルプは、原料の違いから、広葉樹クラフトパルプ（ＬＫＰ）、針葉樹クラフトパルプ（ＮＫＰ）が挙げられる。
また、処理状態の違いから、晒クラフトパルプ（ＢＫＰ）および未晒クラフトパルプ（ＵＫＰ）、酸素漂白クラフトパルプ（ＯＫＰ）が挙げられ、印刷適正の観点から、晒クラフトパルプ（ＢＫＰ）が好ましい。
これらの中でも、原料パルプとしては、広葉樹クラフトパルプ（ＬＫＰ）、針葉樹クラフトパルプ（ＮＫＰ）が好ましく、広葉樹クラフトパルプ（ＬＫＰ）と針葉樹クラフトパルプ（ＮＫＰ）とを併用することがより好ましい。広葉樹クラフトパルプ（ＬＫＰ）と針葉樹クラフトパルプ（ＮＫＰ）とを併用した場合の質量比（ＬＫＰ／ＮＫＰ）は、一般的な紙に用いられる比率であればとくに制限なく、１／９９〜９９／１が好ましく、２０／８０〜９９／１がより好ましく、３０／７０〜９９／１がさらに好ましく、７０／３０〜９９／１がよりさらに好ましく、８０／２０〜９５／５がよりさらに好ましい。
また、広葉樹クラフトパルプ（ＬＫＰ）としては、広葉樹晒クラフトパルプ（ＬＢＫＰ）が好ましく、針葉樹クラフトパルプ（ＮＫＰ）としては、針葉樹晒クラフトパルプ（ＮＢＫＰ）が好ましい。
【００４０】
紙基材層を構成する紙基材の原料パルプのＪＩＳ  Ｐ８１２１：２０１２に準じて測定した離解フリーネス（濾水度）は、８００ｍＬ以下とすることが好ましく、７００ｍＬ以下がより好ましく、６００ｍＬ以下がさらに好ましく、５００ｍＬ以下がよりさらに好ましい。下限としては１００ｍＬ以上とすることが好ましく、２００ｍＬ以上がより好ましい。ここで、離解フリーネスとは、抄紙後の紙をＪＩＳ  Ｐ８２２０−１に準拠して離解したパルプを、ＪＩＳ  Ｐ８１２１：２０１２に準拠して測定したカナダ標準濾水度（Ｃａｎａｄｉａｎ  ｓｔａｎｄａｒｄ  ｆｒｅｅｎｅｓｓ）のことである。離解フリーネスを調整するためにパルプを叩解する方法は、公知の方法を使用することができる。
【００４１】
紙基材層を構成する紙基材のサイズ度は、とくに限定されないが、ＪＩＳ  Ｐ８１２２：２００４に準ずるステキヒトサイズ度を１秒以上とすることが好ましい。紙基材層を構成する紙基材のサイズ度は、内添サイズ剤の種類や含有量、パルプの種類、平滑化処理等によって制御することができる。
内添サイズ剤としては、ロジン系、アルキルケテンダイマー系、アルケニル無水コハク酸系、スチレン−アクリル系、高級脂肪酸系、石油樹脂系等が挙げられる。内添サイズ剤の含有量は、紙基材層を構成する紙基材の原料パルプ１００質量部に対して３質量部以下が好ましい。
【００４２】
紙基材層を構成する紙基材には、内添サイズ剤以外に、公知のその他の内添剤を添加してもよい。内添剤としては、填料、紙力増強剤、歩留り向上剤、ｐＨ調整剤、濾水性向上剤、耐水化剤、柔軟剤、帯電防止剤、消泡剤、スライムコントロール剤、染料・顔料等が挙げられる。
填料としては、二酸化チタン、カオリン、タルク、炭酸カルシウム等が挙げられる。
【００４３】
紙基材層を構成する紙基材の抄紙においては、公知の湿式抄紙機を適宜選択して使用することができる。
抄紙機としては、長網抄紙機、ギャップフォーマー型抄紙機、円網式抄紙機、短網式抄紙機等が挙げられる。
抄紙機によって形成された紙層は、たとえば、フェルトにて搬送し、ドライヤーで乾燥させることが好ましい。ドライヤー乾燥前にプレドライヤーとして、多段式シリンダードライヤーを使用してもよい。
【００４４】
また、前記のようにして得られた紙基材に、カレンダーによる表面処理を施して厚さやプロファイルの均一化を図ってもよい。カレンダー処理としては公知のカレンダー処理機を適宜選択して使用することができる。
紙基材層を構成する紙基材は、王研式平滑度が５秒以上であることが好ましく、１０〜１０００秒がより好ましい。また、印刷適性の観点から、紙基材は、７５°光沢度が５％以上であることが好ましく、１０〜７０％がより好ましい。
【００４５】
紙基材層の表裏両面（最外面）の少なくとも片面、好ましくは両面に直接印刷をすることによって、得られるスキンパック包装体の意匠性を高めることができる。また、紙基材層の表面にさらに印刷層を設けることで、紙基材層を構成する紙基材の質に影響されず、各種印刷方法を選択でき、スキンパック包装体にさらに意匠性を付与することができる。
【００４６】
＜熱可塑性樹脂層＞
本発明のスキンパック用台紙における熱可塑性樹脂層は、前記紙基材層の表面を食品等の収容物品から保護し、収容物品を酸素などの外部刺激から保護し、また、スキンパック用台紙と樹脂フィルムとの間に収容物品を挟んで収容する際に、該樹脂フィルムと接着する役割を有する。
【００４７】
前記の役割を有する観点から、熱可塑性樹脂層は、バリア層を含む樹脂積層体であることが好ましく、中間層にバリア層を含み、最外層に熱可塑性樹脂からなる層を含む樹脂積層体であることがより好ましい。すなわち、熱可塑性樹脂層は、中間層にバリア層を含み、最外層に熱可塑性樹脂からなる層を含む積層フィルムであることがより好ましい。
前記バリア層は、樹脂に限られず、金属箔等でもよいが、紙基材層の印刷面を視認できるようにし、意匠性を高める観点から、樹脂から構成されることが好ましく、透明の樹脂から構成されることがより好ましい。
バリア層を構成する樹脂としては、ポリアミド系樹脂、ポリビニルアルコール、エチレン−ビニルアルコール共重合体およびポリ塩化ビニリデン樹脂からなる群より選ばれる少なくとも１つが好ましく、ポリアミド系樹脂、ポリビニルアルコールおよびエチレン−ビニルアルコール共重合体からなる群より選ばれる少なくとも１つがより好ましい。
ポリアミド系樹脂としては、芳香族ポリアミドが好ましく、ポリアミドＭＸＤ６がより好ましい。
熱可塑性樹脂層の最外層となる熱可塑性樹脂からなる層を構成する樹脂としては、ポリエチレン、ポリプロピレン等のポリオレフィン系樹脂、ナイロン６等の脂肪族ポリアミド系樹脂、ポリエチレンテレフタレート（ＰＥＴ）、ポリブチレンテレフタレート（ＰＢＴ）等のポリエステル系樹脂が挙げられる。
【００４８】
熱可塑性樹脂層の厚さは、好ましくは１〜１００μｍであり、より好ましくは５〜５０μｍであり、さらに好ましくは１０〜４０μｍである。
熱可塑性樹脂層に好適に用いられる樹脂積層体（積層フィルム）の市販品としては、フタムラ化学工業株式会社製のＰＰ（ポリプロピレン）／ＰＶＯＨ（ポリビニルアルコール）／ＰＰの３層フィルム（商品名：ＥＣＯ−Ｂ、膜厚２０μｍ）、グンゼ株式会社製のＮＹ６（ナイロン６）／ＥＶＯＨ（エチレン−ビニルアルコール共重合体）／ＮＹ６の３層フィルム（商品名：ヘプタックスＨＰ、膜厚１７μｍ）、ユニチカ株式会社製のＮＹ６/ＭＸＤ６（ポリアミドＭＸＤ６）/ＮＹ６の３層フィルム（商品名：エンブロンＭ、膜厚１５μｍ）などが挙げられる。
【００４９】
＜粘着剤層＞
熱可塑性樹脂層の表面が接着性を有する場合、熱可塑性樹脂層を紙基材層の表面に直接接着してもよいが、スキンパック包装体の製造時、輸送時および展示時の剥離を抑制するために、紙基材層と熱可塑性樹脂層との間に粘着剤層を有することが好ましい。
粘着剤層を構成する粘着剤には、とくに制限はないが、ドライラミネートとウェットラミネートに適する樹脂系の粘着剤であることが好ましい。
具体的には、粘着剤層を構成する粘着剤は、水系、溶剤系、ＵＶ系などの種類を用いることができ、その中でも、水系粘着剤が好ましい。また、水系粘着剤の中でもアクリル系粘着剤、ポリウレタン系粘着剤およびイソシアネート系粘着剤からなる群より選ばれる少なくとも１つであることが好ましく、アクリル系粘着剤がより好ましい。
粘着剤層の単位面積当たりの量としては、１〜５０ｇ／ｍ2であることが好ましく、より好ましくは１〜２０ｇ／ｍ2であり、固形分がこの量となるように紙基材層表面上、あるいは熱可塑性樹脂層表面上に塗工することが好ましい。
塗工には、前記粘着剤を含有する塗工液を用いることが好ましく、前記粘着剤を含有する塗工液に硬化剤を混合した混合塗工液を用いることがより好ましい。
【００５０】
＜スキンパック用台紙の製造方法＞
本発明のスキンパック用台紙を製造する方法に制限はないが、以下に好適な製造方法について説明する。
紙基材層が複数の紙基材層を含む場合、まず各紙基材層の貼合工程を行うことが好ましい。  たとえば、紙基材層が紙基材層Ａ１と紙基材層Ａ２との２層の紙基材層を含む場合、いずれかの紙基材上に加熱溶融した上述の接着剤層に含まれる樹脂をコーティングし、そのコーティング面にもう一方の紙基材層を貼合することにより、積層体である紙基材層を得ることができる。
また、紙基材層が紙基材層Ａ１と紙基材層Ａ２との２層の紙基材層を含む場合、いずれかの紙基材上に、上述の接着剤層に含まれる樹脂が水に溶解または分散された水溶液またはエマルジョンを含む接着剤塗布液を塗布し、必要に応じて、一部または全ての水分を除去し、その塗布面にもう一方の紙基材を貼合することにより、積層体である紙基材層を得ることもできる。この場合、接着剤塗布液の塗布方法としては、たとえば、ブレードコーター、エアナイフコーター、ロールコーター、バーコーター、グラビアコーター、ロッドブレードコーター、リップコーター、ダイコーターまたはカーテンコーター等を用いることができる。水分の除去は、熱風による乾燥、赤外線照射による乾燥などを用いることが好ましい。
なお、必要に応じて、各紙基材の貼合工程の前後のいずれかで、紙基材層表面に印刷を行う印刷工程を行うか、印刷層を設ける印刷層貼合工程を行う。
【００５１】
次に、紙基材層と熱可塑性樹脂層に用いられる積層フィルムとを貼合する貼合工程を行うことが好ましい。
貼合工程においては、紙基材層を構成する紙基材の片面に、好ましくは上述の粘着剤および任意の硬化剤等の添加剤を含む塗工液を塗工し、積層フィルムをドライラミネートまたはウェットラミネートすることで、片面が紙基材層であり、もう一方の面が積層フィルムである台紙が得られる。
また、積層フィルムに上述の粘着剤および任意の硬化剤等の添加剤を含む塗工液を塗工し、紙基材層をドライラミネートまたはウェットラミネートしても良い。
さらに、ここで得られた台紙を、収容物品の大きさや形状、輸送、展示への適合性を考慮し、適当な寸法に裁断する裁断工程を行う。裁断は、同一形状のスキンパック包装体を多量に効率的に得る観点から、打ち抜き加工によることが好ましい。
打ち抜き加工は、高速自動打抜機、平盤打抜機、輪転打抜機を用いて行うことが好ましく、高速自動打抜機によることがより好ましい。高速自動打抜機、平盤打抜機によれば、スキンパック包装体に適した四角形、角丸四角形、楕円形等の形状のスキンパック用台紙を容易に効率的に得ることができる。
【００５２】
［スキンパック包装体］
本発明のスキンパック包装体は、収容物品と、スキンパック用台紙と、樹脂フィルムとを備え、前記収容物品が前記スキンパック用台紙と前記樹脂フィルムとの間に収容されるものであり、好ましくは、前記収容物品が密封収納されるものである。すなわち、本発明のスキンパック包装体は、収容物品と、紙基材層の一面に熱可塑性樹脂層を有し、ＪＩＳ  Ｐ  ８１２５：２０００に準拠して測定された  縦方向のテーバーこわさが５０〜１５０ｍＮ・ｍであり、ＪＩＳ  Ｐ  ８１２５：２０００に準拠して測定された横方向のテーバーこわさが２０〜８０ｍＮ・ｍであるスキンパック用台紙と、樹脂フィルムとを備え、収容物品が、スキンパック用台紙と樹脂フィルムとの間に収容されるものである。
【００５３】
収容物品を収容するために用いられる樹脂フィルムは、収容物品の表面および前記台紙の一方の面、すなわち熱可塑性樹脂層に密着して物品を収容するものである。
樹脂フィルムとしては、収容物品の種類や形状等によって、適宜選択することができるが、好ましくは、本発明のスキンパック用台紙の熱可塑性樹脂層と接着して、収容物品を収容する必要があるため、その接着性に優れ、また、収容物品を取り出す際には剥離性を有するものである。したがって、樹脂フィルムは、上述の熱可塑性樹脂層に用いられる熱可塑性樹脂から構成されるものであることが好ましく、内容物が食品等である場合、バリア層を有するものであることがより好ましい。バリア層としては、上述の熱可塑性樹脂層に用いられるバリア層が好適に用いられる。
収容物品には制限はなく、食品、日用品等が挙げられるが、本発明のスキンパック包装体は、好ましくは、収容物品を密封して収容することができるため、野菜、精肉、鮮魚等の生鮮食品、およびそれらの加工食品等の食品を収容することに適している。
さらに本発明のスキンパック包装体は、カールが少なく、かつ、打ち抜き加工性にも優れる台紙を用いて製造されるため、密封性や、包装体自体の形状の同一性、美感にも優れ、これら食品を長期間保存し、輸送し、展示することにも適する。
【実施例】
【００５４】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。
【００５５】
［紙基材の製造（紙基材全体、または樹脂層側に使用。紙基材層または紙基材層Ａ１）］
製造例１−１
広葉樹晒クラフトパルプ（ＬＢＫＰ）９０質量部および針葉樹晒クラフトパルプ（ＮＢＫＰ）１０質量部を混合叩解し、パルプスラリーを得た。得られたパルプスラリー１００質量部に対して、硫酸バンド０．３８質量部（固形分換算）を添加し、表層用、表下層用、中層用、裏下層用、裏層用の５層分の紙料を調製した。この紙料のカナダ標準濾水度（ＣＳＦ）は４６０ｍＬであった。この紙料を用いて、５層全ての設定坪量を等量として、五層抄きのツインワイヤー抄紙機を用いて抄紙した。坪量は４００ｇ／ｍ2とした。その後、カレンダーで平滑化処理を施して、紙基材１−１を得た。
【００５６】
製造例１−２
坪量を５２０ｇ／ｍ2に変更した以外は、製造例１−１と同様にして紙基材１−２を得た。
【００５７】
製造例１−３
広葉樹晒クラフトパルプ（ＬＢＫＰ）９０質量部および針葉樹晒クラフトパルプ（ＮＢＫＰ）１０質量部を、古紙パルプ１００質量部に変更した以外は、製造例１−２と同様にして紙基材１−３を得た。
【００５８】
製造例１−４
紙層を９層に変更し、坪量を７５０ｇ／ｍ2に変更した以外は、製造例１−１と同様にして紙基材１−４を得た。
【００５９】
製造例１−５
坪量を２８０ｇ／ｍ2に変更した以外は、製造例１−１と同様にして紙基材１−５を得た。
【００６０】
製造例１−６
坪量を４６０ｇ／ｍ2に変更した以外は、製造例１−１と同様にして紙基材１−６を得た。
【００６１】
製造例１−７
坪量を３５０ｇ／ｍ2に変更した以外は、製造例１−１と同様にして紙基材１−７を得た。
【００６２】
製造例１−８
坪量を３００ｇ／ｍ2に変更した以外は、製造例１−１と同様にして紙基材１−８を得た。
【００６３】
製造例１−９
紙層を９層に変更し、坪量を８５０ｇ／ｍ2に変更した以外は、製造例１−１と同様にして紙基材１−９を得た。
【００６４】
製造例１−１０
紙層を９層に変更し、坪量を９００ｇ／ｍ2に変更した以外は、製造例１−１と同様にして紙基材１−１０を得た。
【００６５】
製造例１−１１
紙層を３層に変更し、坪量を１９０ｇ／ｍ2に変更した以外は、製造例１−１と同様にして紙基材１−１１を得た。
【００６６】
製造例１−１２
紙層を９層に変更し、坪量を８００ｇ／ｍ2に変更した以外は、製造例１−１と同様にして紙基材１−１２を得た。
【００６７】
製造例２−１
広葉樹晒クラフトパルプ（ＬＢＫＰ）９５質量部、針葉樹晒クラフトパルプ（ＮＢＫＰ）５質量に変更した以外は、製造例１−１と同様にして紙基材２−１を得た。
【００６８】
製造例３−１
広葉樹晒クラフトパルプ（ＬＢＫＰ）８０質量部、針葉樹晒クラフトパルプ（ＮＢＫＰ）２０質量部に変更した以外は、製造例１−１と同様にして紙基材３−１を得た。
【００６９】
［紙基材の製造（主として裏面側に使用。紙基材層Ａ２）］
製造例４−１
ＣＳＦ５２０ｍＬに叩解した広葉樹晒クラフトパルプ（ＬＢＫＰ）５０質量部およびＣＳＦ５７０ｍＬに叩解した針葉樹晒クラフトパルプ（ＮＢＫＰ）５０質量部を混合叩解し、パルプスラリーを得た。得られたパルプスラリー１００質量部に対して、カチオン化デンプン（Ｐ−３Ｔ、ＰＩＲＡＡＢ  ＳＴＡＲＣＨ社製）０．７５質量部（固形分換算）、ロジンエマルジョン（ＳＰＮ、荒川化学工業株式会社製）１．０質量部、アニオン変性ポリアクリルアマイド（ポリストロン、荒川化学工業株式会社製）０．３３部を添加し、ヤンキードライヤーを備えた長網抄紙機を用いて抄紙し、坪量を１２０ｇ／ｍ2として、紙基材４−１を得た。
【００７０】
製造例４−２
紙層を５層に変更し、坪量を２４０ｇ／ｍ2に変更した以外は、製造例４−１と同様にして紙基材４−２を得た。
【００７１】
製造例４−３
坪量を６０ｇ／ｍ2に変更した以外は、製造例４−１と同様にして紙基材４−３を得た。
【００７２】
製造例５−１
広葉樹晒クラフトパルプ（ＬＢＫＰ）４５質量部、針葉樹晒クラフトパルプ（ＮＢＫＰ）５５質量部に変更した以外は、製造例４−１と同様にして紙基材５−１を得た。
【００７３】
製造例６−１
広葉樹晒クラフトパルプ（ＬＢＫＰ）５５質量部、針葉樹晒クラフトパルプ（ＮＢＫＰ）４５質量部に変更した以外は、製造例４−１と同様にして紙基材６−１を得た。
【００７４】
［その他原料］
＜フィルム（熱可塑性樹脂層用）＞
・フィルム７−１：ＥＣＯ−Ｂ（ＰＰ（ポリプロピレン）／ＰＶＯＨ（ポリビニルアルコール）／ＰＰの３層構成、膜厚２０μｍ、フタムラ化学工業株式会社製）
・フィルム８−１：ヘプタックスＨＰ（ＮＹ６（ナイロン６）／ＥＶＯＨ（エチレン−ビニルアルコール共重合体）／ＮＹ６の３層構成、膜厚１７μｍ、グンゼ株式会社製）
・フィルム９−１：エンブロンＭ（ＮＹ６/ＭＸＤ６（ポリアミドＭＸＤ６）/ＮＹ６の３層構成、膜厚１５μｍ、ユニチカ株式会社製）
【００７５】
＜ポリオレフィン樹脂（接着剤層用）＞
・ＬＤＰＥ：低密度ポリエチレン（ＬＣ−５２２、日本ポリエチレン株式会社製）
・ＭＤＰＥ：中密度ポリエチレン（ＮＵＣ−８０１０、ＮＵＣ株式会社製）
【００７６】
［スキンパック用台紙の製造］
実施例１
（貼合工程）
紙基材１−１に、熱乾燥後の塗工量が１０ｇ／ｍ2となるように、水性アクリル粘着剤（ＥＡ−Ｇ３４、東洋モートン株式会社製）１００質量部に対して、硬化剤（ＣＡＴ−ＥＰ８、東洋モートン株式会社製）３質量部を混合した塗工液を、リバースロールコーターを用いて塗工した。次に粘着剤を塗工した面に、フィルム７−１をウェットラミネートした。ここで得られた台紙を後述の打ち抜き加工性評価に供した。評価結果を表１に示す。
（打ち抜き加工工程）
前記の台紙を、自動平盤打抜機（カートンマスター  ＡＰ−１３００−ＴＳＧ−８、旭マシナリー株式会社製）を用いて、６０００枚／時の条件で打ち抜き加工を行い、縦２００ｍｍ×横１００ｍｍの長方形のスキンパック用台紙を得た。ここで得られたスキンパック用台紙を後述のカール評価に供した。評価結果を表１に示す。
【００７７】
実施例２〜４および比較例１〜４
紙基材１−１に替えて、表１に記載の紙基材に変更した以外は実施例１と同様にしてスキンパック用台紙を得た。評価も実施例１と同様に行い、評価結果は表１に示す。
【００７８】
実施例５
（紙基材貼合工程）
紙基材１−１の片面にＬＤＰＥを溶融押出コーティングし、そのコーティング面に紙基材４−１を貼合させて、２層の紙基材を得た。
（貼合工程）
前記のようにして得られた２層の紙基材の紙基材１−１側に、熱乾燥後の塗工量が１０ｇ／ｍ2となるように、水性アクリル粘着剤（ＥＡ−Ｇ３４、東洋モートン株式会社製）１００質量部に対して、硬化剤（ＣＡＴ−ＥＰ８、東洋モートン株式会社製）３質量部を混合した塗工液を、リバースロールコーターを用いて塗工した。次に粘着剤を塗工した面に、フィルム７−１をウェットラミネートした。ここで得られた台紙を後述の打ち抜き加工性評価に供した。評価結果を表２に示す。
（打ち抜き加工工程）
前記の台紙を、自動平盤打抜機（カートンマスター  ＡＰ−１３００−ＴＳＧ−８、旭マシナリー株式会社製）を用いて、６０００枚／時の条件で打ち抜き加工を行い、縦２００ｍｍ×横１００ｍｍの長方形のスキンパック用台紙を得た。ここで得られたスキンパック用台紙を後述のカール評価に供した。評価結果を表２に示す。
【００７９】
実施例６〜１４および比較例５〜６
紙基材１−１、紙基材４−１、ＬＤＰＥおよびフィルム７−１に替えて、表２に記載の紙基材、フィルムに変更した以外は実施例５と同様にしてスキンパック用台紙を得た。評価も実施例５と同様に行い、評価結果は表２に示す。
【００８０】
実施例１５
打ち抜き加工時の寸法を縦１００ｍｍ×横５０ｍｍの長方形に変更した以外は実施例５と同様にしてスキンパック用台紙を得た。評価も実施例５と同様に行い、評価結果は表２に示す。
【００８１】
実施例１６
打ち抜き加工時の寸法を縦５００ｍｍ×横２５０ｍｍの長方形に変更した以外は実施例５と同様にしてスキンパック用台紙を得た。評価も実施例５と同様に行い、評価結果は表２に示す。
【００８２】
［物性測定・評価］
［テーバーこわさ］
テーバーこわさ計（東洋精機製作所社製デジタルテーバー剛性度試験機）にて、ＪＩＳ  Ｐ  ８１２５：２０００（紙および板紙こわさ試験方法  テーバーこわさ試験機法）に準じて、実施例および比較例で製造したスキンパック用台紙の縦方向、横方向それぞれのこわさを測定した。
【００８３】
［カール］
下記（１）〜（３）で示した条件に調整した容器に、それぞれ実施例および比較例で製造したスキンパック用台紙（縦２００ｍｍ×横１００ｍｍの長方形。実施例１５は縦１００ｍｍ×横５０ｍｍの長方形、実施例１６は縦５００ｍｍ×横２５０ｍｍの長方形の台紙を使用。）を入れ、条件（１）および（２）では２４時間、条件（３）では２４０時間保存した。保存後、各容器から取り出し、５分以内に台紙のカール状態を確認した。台紙を水平な硬質面に平置きにした際、台紙の４ヵ所の頂点の１つ以上が硬質面から３０ｍｍ以上浮いている場合を不合格、台紙の４ヵ所の頂点全ての浮きが３０ｍｍ未満の場合を合格とし、下記の基準でカールを評価した。
＜保存条件および使用した保存容器＞
（１）−４０℃（低温条件、恒温機（ＣＬＮ−２１ＤＰＮ、株式会社カトー製））
（２）４０℃、９０％ＲＨ（高温多湿条件、恒温恒湿試験器（ＰＲ−３ＫＰ、エスペック株式会社製））
（３）−２０℃の条件で１２時間、その後４０℃の条件で１２時間を１０サイクル（ヒートショック条件、熱衝撃試験機（ＥＳ−５７Ｌ、株式会社日立空調ＳＥ製））
＜評価基準＞
◎：保存条件（１）〜（３）で保存した台紙全てが合格。
〇：保存条件（１）および（２）で保存した台紙が合格。（３）で保存した台紙のみ不合格。
△：保存条件（１）で保存した台紙のみ合格。保存条件（２）および（３）で保存した台紙が不合格。
×：保存条件（１）〜（３）で保存した台紙全てが不合格。
【００８４】
［打ち抜き加工性］
実施例および比較例の貼合工程後に得られた台紙を、自動平盤打抜機（カートンマスター  ＡＰ−１３００−ＴＳＧ−８、旭マシナリー株式会社製）を用い、１００ｍｍ×２００ｍｍの長方形となるように打ち抜き加工を行った。加工後の台紙の打ち抜き面による押し跡、台紙切断面のバリ、および紙粉の発生を観察し、下記の基準で評価した。なお、押し跡とは、加工時に刃に接触する部分の変形をいい、バリとは、ＪＩＳ  Ｂ  ００５１：２００４に記載された、「部品のかどのエッジにおける幾何学形状の残留物で、機械加工または成型工程における部品上の残留物」をいい、紙粉とは、バリから発生した長繊維状の紙屑をいう。
＜評価基準＞
◎：評価前後で押し跡が見られず、バリと紙粉は生じない。
〇：評価前後で押し跡は見られるが、バリと紙粉は生じない。
△：評価前後で押し跡は見られ、バリは生じるが、紙粉は生じない。
×：評価前後で押し跡は見られ、バリが生じ、紙粉も生じる。
【００８５】
【表１】
0006901030.tif 000002
【００８６】
【表２】
0006901030.tif 000003
【００８７】
表１および表２の結果から、実施例のスキンパック用台紙は、高温多湿環境等の過酷な条件下でもカールの発生が低減され、打ち抜き加工性にも優れることがわかる。
【要約】
【課題】高温多湿環境下等でもカールの発生が低減され、打ち抜き加工性にも優れる、スキンパック用台紙を提供する。
【解決手段】紙基材層の一面に、熱可塑性樹脂層を有し、縦方向のテーバーこわさが５０〜１５０ｍＮ・ｍであり、横方向のテーバーこわさが２０〜８０ｍＮ・ｍである、スキンパック用台紙。
【選択図】なし【図１】
0006901030.tif 000004